(57)【特許請求の範囲】
【請求項１】
液晶組成物であって、重量部で、５〜４０部の１種類以上の一般式Ｉで表される化合物と、２〜３０部の１種類以上の一般式ＩＩで表される化合物と、２０〜７０部の１種類以上の一般式ＩＩＩで表される化合物を含み、
0006422145.tif 000046
ここで、Ｒ１は独立して、Ｃ１〜Ｃ１２の直鎖状アルキル基又はＣ２〜Ｃ１２の直鎖状アルケニル基を表し、Ｒ２は独立して、Ｃ１〜Ｃ１２の直鎖状アルキル基、Ｃ１〜Ｃ１２の直鎖状アルコキシ基又はＣ２〜Ｃ１２の直鎖状アルケニル基を表し、Ｒ４、Ｒ５はそれぞれ独立して、未置換のＣ１〜Ｃ１２の直鎖状アルキル基、１つ又は２つ以上の隣接しないＣＨ２がＯ、Ｓ又はＣＨ＝ＣＨによって置換されたＣ１〜Ｃ１２の直鎖状アルキル基を表し、
Ｘ１は独立して、Ｆ、Ｃｌ、ＣＮ、Ｃ１〜Ｃ１２の直鎖状アルキル基、Ｃ１〜Ｃ１２の直鎖状アルコキシ基又はＣ２〜Ｃ１２の直鎖状アルケニル基を表し、
Ｚ１、Ｚ２はそれぞれ独立して単結合又はアセチレン結合を表し、且つＺ１とＺ２の中の少なくとも１つはアセチレン結合であり、
Ｌ１は独立してＨ又はＦを表し、
Ａ１、Ａ２及びＡ３はそれぞれ独立して、
0006422145.tif 000047
を表し、
Ａ４は独立して
0006422145.tif 000048
を表し、
Ａ５、Ａ６はそれぞれ独立して、トランス−１，４−シクロヘキシル基又は１，４−フェニレン基を表し、
ｍ、ｎはそれぞれ独立して０又は１を表す、液晶組成物。
【請求項２】
前記液晶組成物は、重量部で、９〜３０部の１種類以上の一般式Ｉで表される化合物と、３〜２６部の１種類以上の一般式ＩＩで表される化合物と、３６〜６７部の１種類以上の一般式ＩＩＩで表される化合物を含む、請求項１に記載の液晶組成物。
【請求項３】
０部よりも多く３０部以下の一般式ＩＶで表される化合物を更に含み、
0006422145.tif 000049
ここで、Ｒ６、Ｒ７はそれぞれ独立して、Ｃ１〜Ｃ１２の直鎖状アルキル基、１つ又は２つ以上の隣接しないＣＨ２がＯ、Ｓ又はＣＨ＝ＣＨによって置換されたＣ１〜Ｃ１２の直鎖状アルキル基を表し、  
Ａ７は、以下の構造の中の１種類から選択されるものである、請求項１又は請求項２に記載の液晶組成物。
0006422145.tif 000050
【請求項４】
４〜２４部の一般式ＩＶで表される化合物を更に含む、請求項３に記載の液晶組成物。
【請求項５】
０部よりも多く３０部以下の一般式Ｖ〜一般式ＩＸで表される化合物を更に含み、
0006422145.tif 000051
ここで、Ｒ１０は独立して、Ｃ１〜Ｃ１２の直鎖状アルキル基、Ｃ２〜Ｃ１２の直鎖状アルケニル基を表し、Ｒ８、Ｒ９、Ｒ１１〜Ｒ１３はそれぞれ独立して、Ｃ１〜Ｃ１２の直鎖状アルキル基を表し、Ｘ２〜Ｘ５はそれぞれ独立して、Ｆ、ＣＦ３、ＯＣＦ３、ＯＣＦ２Ｈを表し、Ｌ２〜Ｌ９はそれぞれ独立してＨ又はＦを表し、
Ａ８及びＡ９はそれぞれ独立して
0006422145.tif 000052
を表す、請求項１乃至４のいずれか一項に記載の液晶組成物。
【請求項６】
９〜２５部の一般式Ｖ〜一般式ＩＸで表される化合物を更に含む、請求項５に記載の液晶組成物。
【請求項７】
重量部で、９〜１２部の１種類以上の一般式Ｉで表される化合物と、５〜２６部の１種類以上の一般式ＩＩで表される化合物と、６０〜６７部の１種類以上の一般式ＩＩＩで表される化合物と、５〜２４部の１種類以上の一般式ＩＶで表される化合物を含む、請求項３又は４に記載の液晶組成物。
【請求項８】
重量部で、１４〜３０部の１種類以上の一般式Ｉで表される化合物と、３〜９部の１種類以上の一般式ＩＩで表される化合物と、３０〜５０部の１種類以上の一般式ＩＩＩで表される化合物と、４〜１８部の１種類以上の一般式ＩＶで表される化合物と、９〜２３部の１種類以上の一般式Ｖ〜一般式ＩＸで表される化合物を含む、請求項５又は６に記載の液晶組成物。
【請求項９】
一般式Ｉで表される化合物は、式Ｉ−Ａ〜式Ｉ−Ｕで表される化合物の一種類以上から選択されるものであり、
0006422145.tif 000053
ここで、Ｒ１は独立してＣ１〜Ｃ７の直鎖状アルキル基を表し、
前記一般式ＩＩで表される化合物は、式ＩＩ−Ａ〜式ＩＩ−Ｄの中の１種類以上から選択されるものであり、 
0006422145.tif 000054
ここで、Ｒ２は独立して、Ｃ１〜Ｃ７の直鎖状アルキル基又はＣ２〜Ｃ７の直鎖状アルケニル基を表し、Ｒ３は独立して、Ｃ１〜Ｃ７の直鎖状アルキル基、Ｃ１〜Ｃ７の直鎖状アルコキシ基又はＣ２〜Ｃ７の直鎖状アルケニル基を表し、
一般式ＩＩＩで表される化合物は、以下の化合物の１種類以上から選択されるものであり、
0006422145.tif 000055
ここで、Ｒ４は独立してＣ１〜Ｃ７の直鎖状アルキル基を表し、Ｒ５は独立して、Ｃ１〜Ｃ７の直鎖状アルキル基、直鎖状アルコキシ基又はＣ２〜Ｃ７の直鎖状アルケニル基を表す、請求項１〜８のいずれか一項に記載の液晶組成物。
【請求項１０】
一般式Ｉで表される化合物は、式Ｉ−Ａ−１〜式Ｉ−Ｕ−４で表される化合物の一種類以上から選択されるものであり、
0006422145.tif 000056
0006422145.tif 000057
0006422145.tif 000058
0006422145.tif 000059
前記一般式ＩＩで表される化合物は、式ＩＩ−Ａ−１〜式ＩＩ−Ｄ−１６の中の１種類以上から選択されるものであり、
0006422145.tif 000060
0006422145.tif 000061
0006422145.tif 000062
一般式ＩＩＩで表される化合物は、式ＩＩＩ−Ａ−１〜式ＩＩＩ−Ｃ−２４で表される化合物の一種類以上から選択されるものである、請求項１〜８のいずれか一項に記載の液晶組成物。
0006422145.tif 000063
0006422145.tif 000064
【請求項１１】
一般式ＩＶで表される化合物は、式ＩＶ−Ａ−１〜式ＩＶ−Ｃ−３０構造の中の１種類以上から選択されるものである、請求項３又は４に記載の液晶組成物。
0006422145.tif 000065
0006422145.tif 000066
【請求項１２】
一般式Ｖ〜一般式ＩＸの化合物は、式Ｖ−Ａ〜式ＩＸ−Ｎの１種類以上から選択されるものであり、
0006422145.tif 000067
0006422145.tif 000068
ここで、Ｒ１０は独立して、Ｃ２〜Ｃ７の直鎖状アルキル基又は直鎖状アルケニル基を表し、Ｒ８、Ｒ９、Ｒ１１〜Ｒ１３はそれぞれ独立して、Ｃ２〜Ｃ７の直鎖状アルキル基を表す、請求項５又は６に記載の液晶組成物。
【請求項１３】
請求項１〜１２のいずれか一項に記載の液晶組成物をＴＮ、ＩＰＳ及びＦＦＳ型のＴＦＴ液晶表示装置に使用する方法。
【発明の詳細な説明】
【技術分野】
【０００１】
本発明は液晶の分野に関し、特に液晶組成物及びその液晶表示の分野での用途に関する。
【背景技術】
【０００２】
現在、液晶は情報表示の分野において幅広く応用されていると同時に、その光通信における応用も一定の進展を遂げている。近年では、液晶化合物の用途は、様々な種類の表示素子、電気光学素子、電子部品、センサー等に著しく広がっている。ネマチック液晶化合物は、今までフラットパネルディスプレイに最も幅広く使用され、特に、ＴＦＴアクティブマトリクスのシステムに使用されている。
【０００３】
液晶表示は、液晶の発見に伴い、長い発展の道を経た。特に、１９７０年代以降、大規模集積回路や液晶材料の発展のため、表示分野における液晶の応用は画期的に発展した。１９８３〜１９８５年にＴ．Ｓｃｈｅｆｆｅｒなどが相次いで超ねじれネマチック（Ｓｕｐｅｒ  Ｔｗｉｓｒｅｄ  Ｎｅｍａｔｉｃ：ＳＴＮ）モードを提出し、かつＰ．Ｂｒｏｄｙが１９７２年に提出したアクティブマトリクス（Ａｃｔｉｖｅ  ｍａｔｒｉｘ：ＡＭ）方式が再利用された。従来のＴＮ−ＬＣＤ技術は、ＳＴＮ−ＬＣＤ及びＴＦＴ−ＬＣＤ技術に発展した。ＳＴＮの走査線本数は７６８以上に達することができるが、温度が上昇するとき応答速度、視角及びグレースケールなどの問題が存在するので、面積が大きく情報量が多いほとんどのカラーディスプレイは、アクティブマトリックス表示方式を使用する。
【０００４】
ここで、「アクティブマトリクス」は、１、基板としたシリコンウェハ上のＯＭＳ（金属酸化物半導体）又は他のダイオードと、２、基板としたガラス板上の薄膜トランジスタ（ＴＦＴ）との２つのタイプを含む。
【０００５】
各部分の表示素子だけでなくモジュールが接合の箇所にアセンブリされるとき多くの問題が生じるため、基板材料とした単結晶シリコンは、ディスプレイのサイズを制限する。したがって、第２の薄膜トランジスタは、将来性のあるアクティブマトリクスのタイプであり、それが利用する光電効果は一般的にＴＮ効果である。ＴＦＴは、Ｃｄｓｅのような化合物半導体、あるいは多結晶又はアモルファスシリコンに基づくＴＦＴを含む。
【０００６】
現在、ＬＣＤ製品は、技術が成熟して、視角、解像度、彩度及び輝度などの技術上の困難な問題の解決に成功し、その表示性能は、ＣＲＴディスプレイに近いかそれ以上となっている。大きいサイズと中小サイズのＬＣＤは、それぞれの分野において、徐々にフラットパネルディスプレイの主流を占めている。しかしながら、液晶材料自体の限界（高粘度）により、応答時間は高性能ディスプレイに影響を与える要因となる。
【０００７】
具体的には、液晶の応答時間は、液晶の回転粘度γ１及び弾性定数によって制限される。液晶ディスプレイの応答時間を短縮し、液晶ディスプレイの応答速度を速くするために、液晶組成物の回転粘度を低減し弾性定数を向上させることは顕著な効果を有する。
【発明の概要】
【発明が解決しようとする課題】
【０００８】
本発明の目的は、液晶組成物を提供することである。この液晶組成物は、回転粘度が低く、弾性定数が大きく、応答時間が短いため、液晶ディスプレイの応答速度が遅いという問題を効果的に解決する。
【課題を解決するための手段】
【０００９】
上記目的を達成するために、本発明は以下のような技術的解決手段を採用する。
液晶組成物であって、重量部で、５〜４０部の１種類以上の一般式Ｉで表される化合物と、２〜３０部の１種類以上の一般式ＩＩで表される化合物と、２０〜７０部の１種類以上の一般式ＩＩＩで表される化合物を含み、好ましくは、９〜３０部の１種類以上の一般式Ｉで表される化合物と、３〜２６部の１種類以上の一般式ＩＩで表される化合物と、３６〜６７部の１種類以上の一般式ＩＩＩで表される化合物を含む。
0006422145.tif 000002
ここで、Ｒ１は独立して、Ｃ１〜Ｃ１２の直鎖状アルキル基又はＣ２〜Ｃ１２の直鎖状アルケニル基を表し、Ｒ２は独立して、Ｃ１〜Ｃ１２の直鎖状アルキル基、Ｃ１〜Ｃ１２の直鎖状アルコキシ基又はＣ２〜Ｃ１２の直鎖状アルケニル基を表し、Ｒ４、Ｒ５はそれぞれ独立して、未置換のＣ１〜Ｃ１２の直鎖状アルキル基、１つ又は２つ以上の隣接しないＣＨ２がＯ、Ｓ又はＣＨ＝ＣＨによって置換されたＣ１〜Ｃ１２の直鎖状アルキル基を表し、
Ｘ１は独立して、Ｆ、Ｃｌ、ＣＮ、Ｃ１〜Ｃ１２の直鎖状アルキル基、Ｃ１〜Ｃ１２の直鎖状アルコキシ基又はＣ２〜Ｃ１２の直鎖状アルケニル基を表し、
Ｚ１、Ｚ２はそれぞれ独立して単結合又はアセチレン結合を表し、且つＺ１とＺ２の中の少なくとも１つはアセチレン結合であり、
Ｌ１は独立してＨ又はＦを表し、
Ａ１、Ａ２及びＡ３はそれぞれ独立して、
0006422145.tif 000003
を表し、
Ａ４は独立して
0006422145.tif 000004
を表し、
Ａ５、Ａ６はそれぞれ独立して、トランス−１，４−シクロヘキシル基又は１，４−フェニレン基を表し、
ｍ、ｎはそれぞれ独立して０又は１を表す。
【００１０】
本発明の液晶組成物は、さらに、０〜３０部の一般式ＩＶで表される化合物を含み、好ましくは、４〜３０部の一般式ＩＶで表される化合物を含み、さらに好ましくは４〜２４部の一般式ＩＶで表される化合物を含む。
0006422145.tif 000005
ここで、Ｒ６、Ｒ７はそれぞれ独立して、Ｃ１〜Ｃ１２の直鎖状アルキル基、１つ又は２つ以上の隣接しないＣＨ２がＯ、Ｓ又はＣＨ＝ＣＨによって置換されたＣ１〜Ｃ１２の直鎖状アルキル基を表し、  
Ａ７は、以下の構造から選択される１種類である。
0006422145.tif 000006
【００１１】
本発明の液晶組成物は、さらに、０〜３０部の一般式Ｖ〜一般式ＩＸで表される化合物を含み、好ましくは、５〜２５部の一般式Ｖ〜一般式ＩＸで表される化合物を含む。
0006422145.tif 000007
ここで、Ｒ１０は独立して、Ｃ１〜Ｃ１２の直鎖状アルキル基、Ｃ２〜Ｃ１２の直鎖状アルケニル基を表し、Ｒ８、Ｒ９、Ｒ１１〜Ｒ１３はそれぞれ独立して、Ｃ１〜Ｃ１２の直鎖状アルキル基を表し、Ｘ２〜Ｘ５はそれぞれ独立して、Ｆ、ＣＦ３、ＯＣＦ３、ＯＣＦ２Ｈを表し、Ｌ２〜Ｌ９はそれぞれ独立してＨ又はＦを表し、
Ａ８及びＡ９はそれぞれ独立して、
0006422145.tif 000008
を表す。
１つの実施形態として、本発明の液晶組成物は、重量部で、９〜１２部の１種類以上の一般式Ｉで表される化合物と、５〜２６部の１種類以上の一般式ＩＩで表される化合物と、６０〜６７部の１種類以上の一般式ＩＩＩで表される化合物と、５〜２４部の１種類以上の一般式ＩＶで表される化合物、を含む。
【００１２】
別の１つの実施形態として、本発明の液晶組成物は、重量部で、１４〜３０部の１種類以上の一般式Ｉで表される化合物と、３〜９部の１種類以上の一般式ＩＩで表される化合物と、３０〜５０部の１種類以上の一般式ＩＩＩで表される化合物と、４〜１８部の１種類以上の一般式ＩＶで表される化合物と、９〜２５（好ましくは、９〜２３）部の１種類以上の一般式Ｖ〜一般式ＩＸで表される化合物、を含む。
【００１３】
上記の「１種類以上の一般式Ｖ〜一般式ＩＸで表される化合物」の中、１種類の化合物のみを選択する場合には、化合物VII又は化合物Ｖを選択することが好ましい。その使用量の範囲は９〜１５部であることが適切である。２種類の化合物の混合物を選択する場合には、化合物ＶＩＩ及び化合物Ｖは好ましく、その使用量の範囲は９〜２３部とすることが適切である。３種類の化合物の混合物を選択する場合には、好ましくは、化合物Ｖ、化合物VIII及び化合物ＩＸを選択し、あるいは化合物Ｖ、化合物ＶＩＩ及び化合物ＩＸを選択する。使用量の範囲は１５〜２５部とすることが適切である。
【００１４】
本発明による一般式Ｉで表される化合物は、２−メチル−３，４，５−トリフルオロベンゼン構造とジフルオロメトキシ架橋結合を含む極性の化合物である。この構造は、大きな誘電異方性を有する。
【００１５】
具体的には、一般式Ｉで表される化合物は、式Ｉ−Ａ〜式Ｉ−Ｕで表される化合物の１種類以上から選択されるものである。
0006422145.tif 000009
0006422145.tif 000010
ここで、Ｒ１は独立してＣ１〜Ｃ７の直鎖状アルキル基を表す。
【００１６】
好ましくは、一般式Ｉで表される化合物は、式Ｉ−Ａ−１〜式Ｉ−Ｕ−４で表される化合物の１種類以上から選択されるものである。
0006422145.tif 000011
0006422145.tif 000012
0006422145.tif 000013
0006422145.tif 000014
【００１７】
さらに好ましくは、一般式Ｉで表される化合物は、式Ｉ−Ｆ−２、Ｉ−Ｆ−３、Ｉ−Ｇ−２、Ｉ−Ｇ−４、Ｉ−Ｐ−１、Ｉ−Ｐ−２、Ｉ−Ｒ−２、Ｉ−Ｒ−３、Ｉ−Ｕ−２、Ｉ−Ｕ−４の中の１種類以上から選択されるものである。
【００１８】
本発明による一般式ＩＩで表されるアセチレン系化合物は、高い光学異方性を有し、組成物の光学異方性を向上させることに大きな役割を果たす。
【００１９】
具体的には、前記一般式ＩＩで表される化合物は、式ＩＩ−Ａ〜式ＩＩ−Ｄの中の１種類以上から選択されるものであり、
0006422145.tif 000015
ここで、Ｒ２は独立して、Ｃ１〜Ｃ７の直鎖状アルキル基又はＣ２〜Ｃ７の直鎖状アルケニル基を表し、Ｒ３は独立して、Ｃ１〜Ｃ７の直鎖状アルキル基、Ｃ１〜Ｃ７の直鎖状アルコキシ基又はＣ２〜Ｃ７の直鎖状アルケニル基を表す。
【００２０】
好ましくは、式ＩＩで表される化合物は、式ＩＩ−Ａ−１〜式ＩＩ−Ｄ−１６の中の１種類以上から選択されるものである。
0006422145.tif 000016
0006422145.tif 000017
0006422145.tif 000018
【００２１】
さらに好ましくは、一般式ＩＩで表される化合物は、式ＩＩ−Ａ−１、ＩＩ−Ａ−６、ＩＩ−Ａ−１０、ＩＩ−Ａ−３５、ＩＩ−Ｃ−３、ＩＩ−Ｃ−６の中の１種類以上から選択される。
【００２２】
本発明による一般式ＩＩＩで表される化合物は二環式環構造である。具体的には、一般式ＩＩＩで表される化合物は、以下の化合物の１種類以上から選択されるものであり、
0006422145.tif 000019
ここで、Ｒ４は独立してＣ１〜Ｃ７の直鎖状アルキル基を表し、Ｒ５は独立して、Ｃ１〜Ｃ７の直鎖状アルキル基、直鎖状アルコキシ基又はＣ２〜Ｃ７の直鎖状アルケニル基を表す。
【００２３】
好ましくは、前記一般式ＩＩＩで表される化合物は、式ＩＩＩ−Ａ−１〜式ＩＩＩ−Ｃ−２４で表される化合物の一種類以上から選択されるものである。
0006422145.tif 000020
0006422145.tif 000021
【００２４】
さらに好ましくは、一般式ＩＩＩで表される化合物は、式ＩＩＩ−Ａ−１、ＩＩＩ−Ａ−２、ＩＩＩ−Ａ−４、ＩＩＩ−Ａ−５、ＩＩＩ−Ｃ−４の中の１種類以上から選択されるものである。
【００２５】
具体的には、一般式ＩＶで表される化合物は、以下の式ＩＶ−Ａ〜式ＩＶ−Ｃの化合物の１種類以上から選択されるものであり、
0006422145.tif 000022
ここで、Ｒ６は独立して、Ｃ２〜Ｃ１０の直鎖状アルキル基又は直鎖状アルケニル基を表し、Ｒ７は独立してＣ１〜Ｃ８の直鎖状アルキル基を表す。
【００２６】
好ましくは、一般式ＩＶで表される化合物は、式ＩＶ−Ａ−１〜式ＩＶ−Ｃ−３０の構造の中の１種類以上から選択されるものである。
0006422145.tif 000023
0006422145.tif 000024
0006422145.tif 000025
【００２７】
さらに好ましくは、一般式ＩＶで表される化合物は、式ＩＶ−Ａ−１、ＩＶ−Ａ−２、ＩＶ−Ａ−５、ＩＶ−Ａ−８、ＩＶ−Ａ−１２、ＩＶ−Ｂ−１、ＩＶ−Ｂ−３の中の１種類以上から選択されるものである。
【００２８】
好ましくは、一般式Ｖ〜一般式ＩＸの化合物は、式Ｖ−Ａ〜式ＩＸ−Ｎの１種類以上から選択されるものである。
0006422145.tif 000026
0006422145.tif 000027
【００２９】
ここで、Ｒ１０は独立して、Ｃ２〜Ｃ７の直鎖状アルキル基又は直鎖状アルケニル基を表し、Ｒ８、Ｒ９、Ｒ１１〜Ｒ１３はそれぞれ独立して、Ｃ２〜Ｃ７の直鎖状アルキル基を表す。
【００３０】
本発明の技術的特徴は以下のとおりである。Ｉ類の化合物は強い誘電異方性を有し、ＩＩ類の化合物は大きな光学異方性を有し、ＩＶ類の化合物は高い透明点及び大きなＫ値特性を有するため、これらの３種類の化合物を使用すると、液晶組成物の物理的パラメータ性能を調節することができる。同時に、ＩＩＩ類の化合物は、システムの粘度を低減し、応答速度を向上させるのに著しい効果を有し、高速応答液晶混合物の調製に必須の化合物の１つである。上記の化合物を併用することにより、混合液晶の回転粘度を効果的に低下させることができ、混合液晶の関連特性を向上させることができ、応答時間を短縮することができる。
【００３１】
本発明の液晶組成物の調製方法は特に限定されず、従来の方法により２種類以上の化合物を混合することで調製を行うことができる。あるいは、本発明の液晶組成物は従来の方法により調製されてもよい。
【００３２】
本発明による液晶組成物は、２−メチル−３，４，５−トリフルオロベンゼンの化合物、アセチレン系化合物及び非極性の二環式化合物を同時に含有し、低粘度、高抵抗率、適切な光学異方性、大きな弾性定数及び優れた光安定性と熱安定性を有し、液晶ディスプレイの応答時間を短縮できるため、液晶ディスプレイの応答速度が遅い問題を解決することがわかる。また、この液晶組成物は、ＩＰＳ及びＦＦＳ液晶ディスプレイのコントラスト特性を効果的に改善することができる。従って、本発明による液晶組成物は、高速応答ＴＮ、ＩＰＳ及びＦＦＳ型のＴＦＴ液晶表示装置に適し、特にＩＰＳ及びＦＦＳ液晶表示装置に適する。
【発明を実施するための形態】
【００３３】
以下の実施例は本発明の説明するためであり、本発明の範囲を制限するためのものではない。
【００３４】
特に断りのない限り、本発明において、パーセンテージは重量％であり、温度の単位は摂氏度であり、△ｎは光学異方性（２５℃）を表し、△εは誘電異方性（２５℃，１０００Ｈｚ）を表し、Ｖ１０は閾値電圧を表し、相対透過率が１０％変更するときの特性電圧（Ｖ，２５℃）であり、γ１は回転粘度（ｍＰａ．ｓ，２５℃）を表し、Ｃｐは液晶組成物の透明点（℃）を表し、Ｋ１１、Ｋ２２、Ｋ３３はそれぞれスプレイ弾性定数  、ツイスト弾性定数及びベンド弾性定数（ｐＮ，２５℃）を表す。
【００３５】
以下の実施形態では、液晶化合物における基の構造は、表１に示されるコードによって表される。
【００３６】
<表１>液晶化合物の基構造コード
0006422145.tif 000028
【００３７】
以下の化合物を例として、
0006422145.tif 000029
は、４ＣＤＵＱＫＦで表され、
0006422145.tif 000030
は、５ＣＣＰＵＦで表される。
【００３８】
以下の各実施例では、液晶組成物の調製は、いずれも熱溶解法を用い、以下のステップを含む。重量％で液晶化合物を秤量した。ここで、秤量と添加の順序は特に規定しなかった。通常、液晶化合物の融点の高い順に秤量し混合する。各成分を均一に溶融するように６０〜１００℃で加熱撹拌してから、ろ過し、回転蒸発し、最後にパッケージングして目的試料を得た。
【００３９】
以下の各実施例において、液晶組成物の各成分の重量％及び液晶組成物の性能パラメータは次の表に示される。
【００４０】
〈実施例１〉
<表２>液晶組成物の各成分の重量部及び性能パラメータ
0006422145.tif 000031
【００４１】
〈実施例２〉
<表３>液晶組成物の各成分の重量部及び性能パラメータ
0006422145.tif 000032
【００４２】
〈実施例３〉
<表４>液晶組成物の各成分の重量部及び性能パラメータ
0006422145.tif 000033
【００４３】
〈実施例４〉
<表５>液晶組成物の各成分の重量部及び性能パラメータ
0006422145.tif 000034
【００４４】
〈実施例５〉
<表６>液晶組成物の各成分の重量部及び性能パラメータ
0006422145.tif 000035
【００４５】
〈実施例６〉
<表７>液晶組成物の各成分の重量部及び性能パラメータ
0006422145.tif 000036
【００４６】
〈実施例７〉
<表８>液晶組成物の各成分の重量部及び性能パラメータ
0006422145.tif 000037
【００４７】
〈実施例８〉
<表９>液晶組成物の各成分の重量部及び性能パラメータ
0006422145.tif 000038
【００４８】
〈実施例９〉
<表１０>液晶組成物の各成分の重量部及び性能パラメータ
0006422145.tif 000039
【００４９】
〈実施例１０〉
<表１１>液晶組成物の各成分の重量部及び性能パラメータ
0006422145.tif 000040
【００５０】
〈実施例１１〉
<表１２>液晶組成物の各成分の重量部及び性能パラメータ
0006422145.tif 000041
【００５１】
〈比較例１〉
<表１３>液晶組成物の各成分の重量部及び性能パラメータ
0006422145.tif 000042
【００５２】
実施例１及び比較例１で得られた液晶組成物の各性能パラメータ値を集めて比較した。表１４を参照されたい。
【００５３】
<表１４>液晶組成物の性能パラメータの比較
0006422145.tif 000043
【００５４】
比較により、以下のことが分かる。比較例１と比較すると、実施例１による液晶組成物は、回転粘度が低く、弾性定数が高いため、より短い応答時間とより速い応答速度を有する。
【００５５】
〈比較例２〉
<表１５>液晶組成物の各成分の重量部及び性能パラメータ
0006422145.tif 000044
【００５６】
実施例９及び比較例２で得られた液晶組成物の各性能パラメータ値を集めて比較した。表１６を参照されたい。
【００５７】
<表１６>液晶組成物の性能パラメータの比較
0006422145.tif 000045
【００５８】
比較により、以下のことが分かる。比較例２と比較すると、実施例９による液晶組成物は、回転粘度が低く、弾性定数が高いため、より短い応答時間とより速い応答速度を有する。
【００５９】
本発明は、以上の一般的な説明及び実施形態を参照して詳細に説明してきたが、当業者であれば、本発明に基づいて、修正又は改善がなされ得ることは明らかである。したがって、本発明の精神から逸脱せずに行われたこれらの修正又は改善は本発明の保護範囲に含まれる。
【産業上の利用可能性】
【００６０】
本発明による液晶組成物は、２−メチル−３，４，５−トリフルオロベンゼンの化合物、アセチレン系化合物及び非極性の二環式化合物を同時に含有し、低粘度、高抵抗率、適切な光学異方性、大きな弾性定数及び優れた光安定性と熱安定性を有し、液晶ディスプレイの応答時間を短縮できるため、液晶ディスプレイの応答速度が遅い問題を解決することがわかる。また、この液晶組成物は、ＩＰＳ及びＦＦＳ液晶ディスプレイのコントラスト特性を効果的に改善することができる。従って、本発明による液晶組成物は、高速応答ＴＮ、ＩＰＳ及びＦＦＳ型のＴＦＴ液晶表示装置に適し、液晶表示分野において幅広い応用の将来性及び良好な産業上の利用可能性を有する。